(57)【要約】【課題】  ブランクマスク、フォトマスク及びその製造方法を提供する。【解決手段】  透明基板、金属膜、ハードマスク膜及びレジスト膜が順次に積層されてなるブランクマスク。ここで、金属膜及びハードマスク膜のうち少なくとも一つは、膜を構成する元素のうち少なくとも一つの元素の組成比が膜の深さ方向に連続的に変わる区間である成分変化区間を持つ。これにより、既存の深さ方向に元素の組成比が均一な薄膜と比較する時、光学密度の均一性、反射率の均一性、表面粗度、耐化学性、耐露光性などを向上させ、成長性欠陥と残留応力の問題を低減させることができる。【選択図】      図１
2011232725.tif 000002
【特許請求の範囲】
【請求項１】
透明基板、金属膜、ハードマスク膜及びレジスト膜を備えるブランクマスクにおいて、
前記金属膜及び前記ハードマスク膜のうち少なくとも一つは、膜を構成する元素のうち少なくとも一つの元素の組成比が膜の深さ方向に連続的に変わる区間である成分変化区間を備えることを特徴とするブランクマスク。
【請求項２】
前記成分変化区間で、元素の組成比は１ａｔ％ないし５０ａｔ％範囲で変わることを特徴とする請求項１に記載のブランクマスク。
【請求項３】
前記金属膜または前記ハードマスク膜は、複数の薄膜が積層されている複数層構造を持ち、前記成分変化区間は、複数層構造の薄膜の内部に少なくとも一つ形成されることを特徴とする請求項１に記載のブランクマスク。
【請求項４】
一つ以上の元素の組成比が膜の深さ方向に連続的に変わる区間が、前記複数層構造の薄膜構造の薄膜の内部に形成される場合に、前記連続的に変わる区間の厚さは５ｎｍより大きいか、または同一であることを特徴とする請求項３に記載のブランクマスク。
【請求項５】
前記金属膜は、一つ以上の元素の組成比が膜の深さ方向に連続的に変わる区間の厚さが、５ｎｍより大きいか、または同一であることを特徴とする請求項１に記載のブランクマスク。
【請求項６】
前記金属膜に含まれた一つ以上の元素の組成比が膜の深さ方向に連続的に変わる区間の厚さは、１ｎｍより大きいか、または同一であり、組成比が前記金属膜の深さ方向に連続的に変わる元素は、窒素であることを特徴とする請求項１に記載のブランクマスク。
【請求項７】
前記金属膜に含まれた一つ以上の元素の組成比が膜の深さ方向に連続的に変わる区間の厚さは、５ｎｍより大きいか、または同一であり、組成比が前記金属膜の深さ方向に連続的に変わる元素にはシリコンが含まれることを特徴とする請求項１に記載のブランクマスク。
【請求項８】
前記金属膜の広さ方向に組成比均一度が１０％より小さいか、または同一であることを特徴とする請求項１に記載のブランクマスク。
【請求項９】
前記金属膜の深さ方向への密度変化は、０．２ｇ／cm3ないし２．０ｇ／cm3であることを特徴とする請求項１に記載のブランクマスク。
【請求項１０】
前記金属膜は、膜の深さ方向に相異なる残留応力を持ち、前記残留応力の差が１０ＭＰａ以上発生する区間を含むことを特徴とする請求項１に記載のブランクマスク。
【請求項１１】
前記金属膜の表面に成分変化区間が含まれ、前記成分変化区間の上面の表面粗度は１．０ｎｍＲａより小さいか、または同一であることを特徴とする請求項１に記載のブランクマスク。
【請求項１２】
前記金属膜は、表面から深さ方向に５ｎｍより小さいか、または同じ範囲で、窒素の元素比が酸素の元素比より高い組成比が膜の深さ方向に連続的に変わる区間を備えることを特徴とする請求項１に記載のブランクマスク。
【請求項１３】
前記金属膜は、一つ以上の元素の組成比が膜の深さ方向に連続的に変わる区間を含み、前記金属膜表面の窒素含有量は、前記表面から深さ方向に一定距離ほど離隔した地点の窒素含有量より多いことを特徴とする請求項１に記載のブランクマスク。
【請求項１４】
前記ハードマスク膜は、その厚さが２０Åより大きいか、または同じ成分変化区間を備えることを特徴とする請求項１に記載のブランクマスク。
【請求項１５】
前記ハードマスク膜は、一つ以上の元素の組成比が膜の深さ方向に連続的に変わる区間を含み、前記ハードマスク膜の表面から深さ方向に一定距離ほど離隔した地点のエッチング比の変化が、前記ハードマスク膜の表面のエッチング比の変化より大きいことを特徴とする請求項１に記載のブランクマスク。
【請求項１６】
前記ハードマスク膜に含まれた一つ以上の元素の組成比が膜の深さ方向に連続的に変わる区間の厚さは１ｎｍより大きいか、または同一であり、組成比が前記金属膜の深さ方向に連続的に変わる元素は窒素であることを特徴とする請求項１に記載のブランクマスク。
【請求項１７】
前記ハードマスク膜の深さ方向への密度変化は、０．２ｇ／cm3ないし２．０ｇ／cm3であることを特徴とする請求項１に記載のブランクマスク。
【請求項１８】
前記レジスト膜は強酸を含むレジスト物質からなり、前記レジスト膜の下部には前記レジスト膜よりさらに高い濃度を持つ強酸を含む有機薄膜が形成されたことを特徴とする請求項１に記載のブランクマスク。
【請求項１９】
前記レジスト膜の下部に形成された有機薄膜は、現像液により現像されることを特徴とする請求項１に記載のブランクマスク。
【請求項２０】
前記透明基板は、複数回のラッピング工程及び複数回のポリシング工程を通じて製造されることを特徴とする請求項１に記載のブランクマスク。
【請求項２１】
前記複数回のラッピング工程は、シリコンカーバイド（ＳｉＣ）、ダイアモンド（Ｃ）、ジルコニア（ＺｒＯ２）及びアルミナ（Ａｌ２Ｏ３）のうち少なくとも一つの物質を含む研磨粒子を利用することを特徴とする請求項２０に記載のブランクマスク。
【請求項２２】
前記研磨粒子のサイズは、４μmないし２０μmであることを特徴とする請求項２１に記載のブランクマスク。
【請求項２３】
前記複数回のポリシング工程は、酸化セリウム（ＣｅＯ２）、コロイダルシリカ（ＳｉＯ２）及び過酸化水素（Ｈ２Ｏ２）を含むスラリーを利用して行われることを特徴とする請求項２０に記載のブランクマスク。
【請求項２４】
前記酸化セリウムの粒径は、０．５μmないし５μmであり、
前記コロイダルシリカの粒径は、２０μmないし２００μmであることを特徴とする請求項２３に記載のブランクマスク。
【請求項２５】
前記スラリーの酸性度は、６ｐＨないし１２ｐＨであることを特徴とする請求項２３に記載のブランクマスク。
【請求項２６】
前記複数回のポリシング工程は、硬度、圧縮率及び弾性回復率のうち少なくとも一つが、相異なるパッドを利用して行われる少なくとも３回のポリシング工程を含むことを特徴とする請求項２０に記載のブランクマスク。
【請求項２７】
請求項１ないし２６のうちいずれか一項に記載のブランクマスクをパターニング及びエッチングして製造されたフォトマスク。
【請求項２８】
透明基板上に金属膜、ハードマスク膜及びレジスト膜を順次に形成してブランクマスクを製造する方法において、
（ａ）第１蒸着時間中に同じ工程条件を維持しつつ、前記透明基板上に金属膜を蒸着する工程と、
（ｂ）プラズマがついている状態で、第２蒸着時間中に適用される工程条件を構成する複数の工程条件のうち少なくとも一つを段階的または連続的に変更して、前記金属膜を構成する元素のうち少なくとも一つの元素の組成比が、膜の深さ方向に連続的に変わる区間である成分変化区間を形成する工程と、を持ち、
前記（ａ）工程及び前記（ｂ）工程は、順序を変更して行われるか、または交替に行われることを特徴とするブランクマスクの製造方法。
【請求項２９】
前記第１反応性ガスは、窒素であることを特徴とする請求項２８に記載のブランクマスクの製造方法。
【請求項３０】
前記反応性ガスの流量は連続的に増加していて減少し、前記パワーは、連続的に増加することを特徴とする請求項２８に記載のブランクマスクの製造方法。
【請求項３１】
透明基板上に金属膜、ハードマスク膜及びレジスト膜を順次に形成してブランクマスクを製造する方法において、
（ａ）第１蒸着時間中に前記透明基板上に金属膜を蒸着する工程と、
（ｂ）プラズマがついている状態で、第２蒸着時間中に適用される工程条件を構成する複数の工程条件のうち少なくとも一つを段階的または連続的に変更して、前記ハードマスク膜を構成する元素のうち少なくとも一つの元素の組成比が、膜の深さ方向に連続的に変わる区間である成分変化区間を形成する工程と、を含むことを特徴とするブランクマスクの製造方法。
【請求項３２】
前記ハードマスク膜上に強酸を含有する有機薄膜を形成する工程と、
前記有機薄膜上にレジスト物質をコーティングしてレジスト膜を形成する工程と、をさらに含むことを特徴とする請求項３１に記載のブランクマスクの製造方法。
【発明の詳細な説明】
【技術分野】
【０００１】
本発明は、半導体リソグラフィー工程で高精密度の最小線間幅（Ｃｒｉｔｉｃａｌ  Ｄｉｍｅｎｓｉｏｎ：ＣＤ）の具現が可能なブランクマスク、フォトマスク及びその製造方法に係り、特に、６５ｎｍ級以下の最小線間幅を具現できるＡｒＦ（波長：１９３ｎｍ）リソグラフィー、ＡｒＦ液浸（Ｉｍｍｅｒｓｉｏｎ）リソグラフィーに適用できるブランクマスク、フォトマスク及びその製造方法に関する。
【背景技術】
【０００２】
現在、大規模集積回路の高集積化による回路パターンの微細化要求に対応するために、高度な半導体微細工程技術が非常に重要な要素になっている。高集積回路の場合、低電力及び高速動作のために回路配線が微細化しており、層間連結のためのコンタクトホールパターン及び集積化による回路構成配置などへの技術的要求が益々高まりつつある。したがって、このような要求を満たすためには、回路パターンの原本が記録されるフォトマスクを製造するに当っても微細化が可能であり、かつ精密な回路パターンを記録できる技術が必要である。
【０００３】
特に、６５ｎｍ以下の超精密回路パターンを形成するために、近来には、既存のレジスト膜をエッチングマスクとして使用せず、無機物のハードマスク膜をエッチングマスクとして、最終パターンを形成する金属膜をエッチングするブランクマスク構造が開発されている。ハードマスク用ブランクマスクにおいてハードマスク膜は、既存の厚いレジスト膜に代え、このようなハードマスク膜により下部金属膜のアスペクト比及び選択比を向上させることができる。したがって、金属膜のドライエッチング時にローディング効果が低減して、優秀なＣＤ  ＭＴＴ（Ｍｅａｎ  ｔｏ  Ｔａｒｇｅｔ）、ＣＤ線形性、ＣＤ均一度などを得ることができる。
【０００４】
一方、従来のハードマスク用ブランクマスクは、一般的に６０２５サイズの合成石英ガラス基板上に組成比が深さ方向に均一な遮光膜、金属膜、ハードマスク膜及びレジスト膜が順次に形成された構造を持つ。この時、金属膜は反射防止膜を備えることができ、ハードマスク膜はエッチングマスクとして機能する。この時、薄膜の組成比が深さ方向に均一であるというのは、薄膜形成時にスパッタ・ターゲット、工程時間、パワー、圧力、反応性ガス及び不活性ガスの種類と投入量などの全般的な工程条件及び工程環境が同じ状態で形成されたことを意味する。
【０００５】
組成比が深さ方向に均一かつ段階的に形成される薄膜工程は、工程変化が各段階でのみ変わるため、各層は、独立してその役割を行えるという長所を持つ。例えば、遮光膜は特定の波長を持つ露光光を遮光する機能を、そして反射防止膜は、露光光に対する表面反射率を低減させる機能を中心に単に２段階の工程条件のみ必要であり、これを通じて２層膜の金属膜が形成されるという長所がある。
【０００６】
一方、具現しようとする回路パターンが６５ｎｍ以下、特に４５ｎｍ以下のようにさらに微細化することによって、露光光に対する遮光機能及び反射防止機能以外にも薄膜の均一度、耐化学性特性、表面粗度、残留応力、成長性欠陥、ＣＤ均一度及び欠陥などの問題点に対する要求事項がさらに厳しくなっている。これは、６５ｎｍ以上のパターン具現時には前記のような問題が、具現しようとするＣＤと比較する時にその影響が微小であり、３６５ｎｍのｉ−ｌｉｎｅ、２４８ｎｍのＫｒＦのように露光光の波長が相対的に長波長であるため、大きい問題が発生していない。しかし、６５ｎｍ以下のＣＤ具現のための１９３ｎｍのＡｒＦのような短波長を利用した超精密パターンの形成時には、具現しようとするＣＤが微細になることによって、段階的に形成された既存の薄膜の残留応力、薄膜の均一度、薄膜密度により発生する欠陥がさらに大きい問題になっている。
【０００７】
しかし、段階的に形成される薄膜を利用して前記のような複合的な問題を解決する場合、根本的に薄膜の界面で発生する急激な組成比の変化、薄膜密度の変化、残留応力の変化で前記問題を解決し難く、光学密度の均一度、反射率の均一度、耐化学性、表面粗度、成長性欠陥特性を満たすためには、さらに他の薄膜を追加して蒸着せねばならない複雑な製造工程が発生する。このような複雑な工程は、パーチクルのような欠陥を発生させる原因として作用するだけでなく、全体的な薄膜の厚さの増大をもたらし、ローディング効果を高めて解像度、ＣＤ  ＭＴＴ、ＣＤ均一度が低下するという問題点が発生する。
【発明の概要】
【発明が解決しようとする課題】
【０００８】
本発明が解決しようとする技術的課題は、反射率の均一度、光学密度の均一度、薄膜間の接着性、残留応力、成長性欠陥、耐化学性、耐露光性及び表面粗度のような薄膜の特性に優れたＡｒＦリソグラフィー及びＡｒＦ液浸露光リソグラフィーに使われるバイナリーブランクマスク、位相反転ブランクマスク及びハードマスク用ブランクマスクを提供するところにある。
【課題を解決するための手段】
【０００９】
前記技術的課題を解決するための、本発明によるブランクマスクの望ましい実施形態は、透明基板、金属膜、ハードマスク膜及びレジスト膜が順次に積層され、前記金属膜及び前記ハードマスク膜のうち少なくとも一つは、膜を構成する元素のうち少なくとも一つの元素の組成比が膜の深さ方向に連続的に変わる区間である成分変化区間を備える。
【００１０】
前記他の技術的課題を解決するための、本発明によるブランクマスクの望ましい実施形態は、透明基板、金属膜、ハードマスク膜及びレジスト膜が順次に積層され、前記金属膜及び前記ハードマスク膜のうち少なくとも一つは、膜を構成する元素のうち少なくとも一つの元素の組成比が膜の深さ方向に連続的に変わる区間である成分変化区間を備えるブランクマスクをパターニング及びエッチングして製造される。
【００１１】
前記さらに他の技術的課題を解決するための、本発明によるブランクマスクの製造方法の望ましい第１実施形態は、（ａ）第１蒸着時間中に同じ工程条件を維持しつつ、前記透明基板上に金属膜を蒸着する工程と、（ｂ）プラズマがついている状態で、第２蒸着時間中に適用される工程条件を構成する複数の工程条件のうち少なくとも一つを段階的または連続的に変更して、前記金属膜を構成する元素のうち少なくとも一つの元素の組成比が、膜の深さ方向に連続的に変わる区間である成分変化区間を形成する工程と、を持ち、前記（ａ）工程及び前記（ｂ）工程は、順序を変更して行われるか、または交替に行われる。
【００１２】
前記さらに他の技術的課題を解決するための、本発明によるブランクマスクの製造方法の望ましい第２実施形態は、（ａ）第１蒸着時間中に前記透明基板上に金属膜を蒸着する工程と、（ｂ）プラズマがついている状態で、第２蒸着時間中に適用される工程条件を構成する複数の工程条件のうち少なくとも一つを段階的または連続的に変更して、前記ハードマスク膜を構成する元素のうち少なくとも一つの元素の組成比が、膜の深さ方向に連続的に変わる区間である成分変化区間を形成する工程と、を持つ。
【発明の効果】
【００１３】
本発明によるブランクマスク、フォトマスク及びその製造方法によれば、ブランクマスクの製造時、薄膜を構成する少なくとも一つ以上の元素含有量に対して選択的に薄膜の深さ方向に連続的に変わるようにして、薄膜の接着力、反射率の均一度、耐化学性、残留応力特性を改善できる。また本発明により優秀な特性を持つブランクマスクの製造が可能であり、これを通じて優秀な性能を持つフォトマスクの製造が可能である。
【図面の簡単な説明】
【００１４】
【図１】本発明によるハードマスク用ブランクマスクについての望ましい実施形態の断面図である。
【図２】本発明によるハードマスク用ブランクマスクの製造方法についての望ましい実施形態の実行過程を図示したフローチャートである。
【図３】本発明によるハードマスク用ブランクマスクの製造に使われるロング・スルー・スパッタリング装備の概略図である。
【図４】本発明によるハードマスク用ブランクの実施形態による薄膜の組成比分析結果を示すグラフである。
【発明を実施するための形態】
【００１５】
以下、添付した図面を参照して本発明によるブランクマスク、フォトマスク及びその製造方法についての望ましい実施形態について詳細に説明する。
【００１６】
図１は、本発明によるハードマスク用ブランクマスクの断面図である。図１を参照するに、本発明によるハードマスク用ブランクマスク１００は、透明基板１１０、金属膜１２０、ハードマスク膜１３０及びレジスト膜１４０を備える。透明基板１１０、金属膜１２０、ハードマスク膜１３０及びレジスト膜１４０は、順次に積層されて形成される。この時、金属膜１２０とハードマスク膜１３０のうち少なくとも一つは、膜を構成する元素のうち少なくとも一つの元素の組成比が１ないし５０ａｔ％範囲以内で、膜の深さ方向に連続的に変わる区間（以下、‘成分変化区間’という）を含む。
【００１７】
そして、膜を構成する元素のうち少なくとも一つの元素の組成比が、膜の深さ方向に連続的に変わる区間が形成されるというのは、それぞれの薄膜の特性制御のための工程条件が、プラズマを消していない状態で連続的にまたは段階的に変わる区間を一つ以上含めて蒸着されるということを意味する。すなわち、膜の深さ方向に連続的に変わる区間が形成されるためには、基板に対する薄膜のスパッタリング中に、工程条件に連続的または段階的な変化を持つことを意味する。
【００１８】
透明基板１１０は、基板母材に対して複数のラッピング工程とポリシング工程とを行って形成される。透明基板１１０の素材は、合成石英、フッ化カルシウム（ＣａＦ２）、フッ素ドーピング石英のうち一つになりうる。透明基板１１０のサイズは６０２５であり、１９３ｎｍでの複屈折率が２ｎｍ／６．３５ｍｍ以下であることが望ましい。この時、基板母材は純度９９．９９９９％以上の酸化ケイ素（ＳｉＯ２）からなり、合成石英インゴットをスライシング及びエッジ・グラインディング加工を通じて製造して１５２×１５２±０．２ｍｍサイズ及び６．３ｍｍ以上の厚さを持つ。
【００１９】
透明基板１１０は、基板母材に対して複数回のラッピング工程及び複数回のポリシング工程を行って製造される。まず、１５２×１５２±０．２ｍｍサイズ及び６．３ｍｍ以上の厚さを持つ基板母材に対して、まず複数回のラッピング工程を行う。一回のラッピング工程を行う場合には、工程の効率性を考慮して相対的に大きいサイズの研磨粒子を使用して、高い圧力下でラッピング工程を進める。この場合、目標厚さ減少量は容易に達成できるが、基板表面で深さ方向に生成されるクラックを含む損傷が発生する。このように基板母材に内部的に発生したクラックは、後工程で欠陥として見つけられる。また粗い研磨粒子の影響で目標厚さ正確度を達成し難くなる。したがって、本発明に使われる透明基板１１０は、基板母材に対して欠陥減少及び目標厚さ正確度を達成するために、複数回のラッピング工程を行って製造されることが望ましい。基板母材のラッピング工程で適用される研磨粒子は、シリコンカーバイド（ＳｉＣ）、ダイアモンド（Ｃ）、ジルコニア（ＺｒＯ２）、アルミナ（Ａｌ２Ｏ３）のうち選択された１種以上の研磨粒子であって、これを複数のラッピング工程に適用する。また、ラッピング工程に適用される研磨粒子のサイズは４ないし２０μmであることが望ましい。研磨粒子のサイズが４μm以下ならば、目標厚さ正確度は容易に達成できるが、工程時間が長くなって生産性が低下する。そして、研磨粒子のサイズが２０μm以上ならば、目標厚さ正確度を達成し難く、欠陥レベルが低下する。
【００２０】
次いで、複数回のラッピング工程が行われた基板母材に対して複数回のポリシング工程を行う。このような複数回のポリシング工程で使われるスラリーは、酸化セリウム（ＣｅＯ２）、コロイダルシリカ（ＳｉＯ２）研磨粒子、過酸化水素（Ｈ２Ｏ２）を含有し、硝酸（ＨＮＯ３）または水酸化カルシウム（ＫＯＨ）でｐＨを調節する。ポリシング工程で、研磨スラリーの全体的なｐＨは６ないし１２に調節されることが望ましい。特に、水酸化カルシウム（ＫＯＨ）のような無機アルカリは、基板母材のエッチング効果を持ってシナジー効果を奏する長所を持つ。一方、ポリシング工程で、研磨粒子は物理的に基板母材を除去する役割を行う。この時、研磨粒子のサイズが５μm以上ならば、目標厚さ減少量を達成しやすいが、良好な表面粗度を確保し難い結果をもたらしうる。また研磨粒子のサイズが０．５μm以下ならば、ラッピング工程を経た基板母材の厚さ減少量が小さくて、長い工程時間を必要として工程の効率性を低下させる。したがって、ポリシング工程で、酸化セリウム研磨粒子のサイズは０．５ないし５μmであることが望ましい。また、複数回のポリシング工程に使われるコロイダルシリカ研磨粒子のサイズは、２０ないし２００ｎｍであることが望ましい。この時、コロイダルシリカ研磨粒子のサイズが２０ｎｍ以下ならば、ポリシング工程の効率性が低下し、２００ｎｍ以上ならば、ポリシング工程で獲得せねばならない表面粗度を満たすことができない。
【００２１】
ポリシング工程は表面粗度を向上させる工程であるため、ポリシング工程を行う度に順次に小さな研磨粒子を利用することが望ましい。１次ポリシング工程では、ラッピング工程により相対的に粗い表面状態を持つので、２次及び３次ポリシング工程より多くの基板母材を除去せねばならない。したがって、１次ポリシング工程では、硬度が高くて圧縮率の低い多孔性セリウムパッドを研磨パッドとして使用し、２次ポリシング工程では、軟質パッドであるＳＵＢＡ＃４００ないし８００を使用することが望ましい。この時、研磨パッドの種類によって、基板母材の除去量と表面状態を決定する。＃４００以下の研磨パッドを使用すれば、相対的に高い圧縮率と弾性回復率及び低い硬度特性のために工程時間が延びて、研磨効率性が低下する結果をもたらす。そして、＃８００以上の研磨パッドを使用すれば、低い圧縮率と弾性回復率及び高い硬度特性のため、目標表面粗度を達成し難い。また２次ポリシング工程に使われる軟質パッドの圧縮率は３％以上、弾性回復率は６５％以上であることが望ましい。３％以上の圧縮率を持つ研磨パッドは、研磨圧力がシリカ粒子に加えられる時、粒子を取り囲むナップ層が弾性的に変形されることによって、研磨圧力を分散及び吸収して基板表面に発生しうる凹状の欠点形成を抑制する。一方、６５％以上の高い弾性回復率を持つ研磨パッドは、ナップ層を容易に圧縮及び回復させることができて、大きいシリカ粒子がナップ層に残らないようにして、凹状欠点を抑制させることができる長所がある。そして、３次ポリシング工程では、超軟質パッドであるスウェード（Ｓｕｅｄｅ）パッドを研磨パッドとして使用する。３次ポリシング工程は、表面粗度及びパーチクル特性を最大限改善する工程であるため、硬度が低くて弾性回復率及び圧縮率が相対的に大きい超軟質の研磨パッドを使用する。３次ポリシング工程に使われる超軟質研磨パッドの圧縮率は６％以上、弾性回復率は７２％以上であることが望ましい。３次ポリシング工程では、欠陥をさらに厳しく管理せねばならないため、２次研磨パッドより大きい圧縮率及び弾性回復率を持つ研磨パッドを使用せねばならない。
【００２２】
一方、ポリシング工程に使われる研磨パッドに存在する溝は多様な形態を持つことができる。一例として、ピッチ２５ｍｍ、幅４ｍｍ、深さ０．５ｍｍ形態の溝を持つ研磨パッドを使用できる。研磨パッドの溝は、ポリシング工程時に透明基板１１０に十分量のスラリーを供給することによって、透明基板１１０の研磨効率性を高める役割を行う。この時、溝が形成されていない研磨パッドの使用もできる。溝のサイズは研磨工程によって変更され、溝が形成されている研磨パッドの使用如何も研磨工程によって選択的に決定されうる。さらに、ポリシング工程に使われる研磨パッドが２層以上の構造で構成された場合に、正逆方向から２層に該当する研磨パッドのナップ層の厚さは２００ないし６００μmであることが望ましい。ナップ層の厚さが２００μm以下ならば、研磨パッドの弾性回復率が落ちて表面粗度を確保し難く、パーチクルを含む欠陥の側面でも悪影響を与える恐れがある。そして、ナップ層が６００μm以上ならば、表面粗度の確保のための研磨の効率性が落ちる。
【００２３】
金属膜１２０は、透明基板１１０上に形成され、単層または複数層で形成され、前記単層または複数層のいずれか１層以上は、一つ以上の元素組成比が膜の深さ方向に連続的に変わる区間を含めて形成される。この時、前記膜の深さ方向に連続的に変わる区間は、少なくとも一つ以上の元素成分の比率が１ないし５０ａｔ％範囲以内で変わり、前記膜の深さ方向に連続的に変わる区間の厚さは、５ｎｍより大きいか、または同じであることが望ましい。本明細書でいう金属膜１２０は、最終パターンが形成される表面から透明基板１１０に至るまで積層されている薄膜であって、エッチング阻止膜、応力低減膜、遮光膜及び反射防止膜のような最終パターン以下部分のあらゆる薄膜を包括して称する。また透明基板１１０と金属膜１２０との間に位相反転膜が選択的に形成されうる。このように位相反転膜が形成されているブランクマスクは、ハーフトーン型位相反転ブランクマスクと呼ばれる。
【００２４】
また金属膜１２０を構成する構成元素の元素組成比のうち、窒素及び／またはシリコンの組成比は必須で連続的な変化を持ち、その変化する厚さは１ｎｍ以上であることが望ましい。窒素は、薄膜の透過率及び反射率のような光学的特性だけでなく、耐化学成及び耐露光性に影響を及ぼす要因として作用する。例えば、窒素の含有量が高ければ、薄膜の光学的特性の側面からみれば、薄膜表面での反射率が低く形成され、一方、窒素の含有量が低ければ、薄膜表面での反射率が高く形成される。また、窒素は耐化学性特性にも影響を及ぼすが、窒素の含有量が高くなることによって、薄膜表面でＳＣ−１及び硫酸に対する耐化学性特性が悪くなり、窒素の含有量が低くなることによって、薄膜表面でＳＣ−１及び硫酸に対する耐化学性特性が優秀になる特性を表す。したがって、これらの特性を考慮するために、金属膜１２０を形成する時、窒素の含有量が膜内部でも深さ方向によってそれぞれ異なる分布度を持つように設計することが望ましい。この時、変化厚さが１ｎｍ以下ならば、前述したような薄膜の特性に対する意味のある変更結果を得難いため、窒素の含有量が連続的に変化する区間の厚さが１ｎｍ以上の区間が一つ以上存在することが望ましい。
【００２５】
一方、シリコンを必須で含む金属膜１２０において、シリコンの元素組成比の連続的な変化区間の厚さが５ｎｍ以上の区間が少なくとも一つ存在することが望ましい。またハードマスク用ブランクマスクにおいて、ローディング効果を低減させるために金属膜１２０の厚さを減少させ、耐化学性特性の優秀な物質を選別することが重要である。この時、金属膜１２０に対するシリコンの含有量は光学特性及び耐化学性特性に影響を及ぼし、シリコン組成比の比率が高いほど透過率は高くなり、耐化学性特性が優秀になる。この時、耐化学性は、金属膜１２０表面での化学薬品に対する特性を評価して得られるため、表面でのシリコン含有量が高くなければならない。一方、同一厚さの薄膜と比較する時、シリコン含有量が高ければ透過率が高くなって、結局には薄膜の厚さが増大する。したがって、前記条件に対する特性を優秀に満たすために、シリコン組成比の含有量が膜の深さ方向に連続的に変わる区間が必須で必要であり、金属膜１２０の深さ方向に連続的に変わる区間の厚さは５ｎｍ以上（さらに望ましくは１０ｎｍ以上）であることが望ましい。
【００２６】
さらに金属膜１２０は、広さ方向に組成比分布が均一であり、特に、金属膜１２０の広さ方向に組成比均一度は１０％以下であり、金属膜１２０で薄膜の深さ方向への密度変化が０．２ないし２．０ｇ／cm3であることが望ましい。この時、組成比均一度は次の数式で計算でき、測定位置は、広さ方向に最小５箇所以上である。そして、薄膜の組成比はＡＥＳ、ＸＰＳ、ＲＢＳなどの方法を通じて分析できる。
【００２７】
組成比均一度＝
（最大組成比−最小組成比）／（最大組成比＋最小組成比）×１００  （１）
一方、薄膜の深さ方向への密度変化が０．２ｇ／cm3より小さな場合には、薄膜の密度が変わっていない状態と類似になって効果が微小であり、２．０ｇ／cm3より大きい場合には、薄膜内部の応力が互いに大きく変わるという問題がある。また金属膜１２０は、膜の深さ方向に相異なる残留応力を持ち、残留応力の差が１０ＭＰａ以上の区間を含むことが望ましい。この時、金属膜１２０は、少なくとも一つ以上の元素組成比が膜の深さ方向に連続的に変わる区間を含み、特に、薄膜内部の残留応力を低減させるために、選択的に炭素を含めることが望ましい。
【００２８】
さらに、金属膜１２０の表面部分に元素組成比が変わる成分変化区間を含めることによって、表面粗度を１．０ｎｍＲａ以下に制御できる。金属膜１２０の表面粗度は、基板の表面粗度状態、スパッタリングされる原子の種類、反応性ガス及びその他の工程条件により決定される。この時、プラズマがついている状態で、反応性ガスの種類、蒸着パワー、チャンバー内の圧力及びチャンバーへ導入されるガスの流量のうち少なくとも一つを連続的または段階的に変更して、金属膜１２０の表面または内部に、金属膜１２０を構成する元素のうち少なくとも一つの元素の組成比が膜の深さ方向に連続的に変わる成分変化区間を形成することによって、表面粗度を制御できる。また金属膜１２０の表面部分で、相対的に深さ対比窒素原子の比率が高いことが望ましい。さらに、金属膜１２０は、表面から深さ方向に５ｎｍの厚さ範囲以内で窒素の元素比が酸素元素比より高いことが望ましい。この場合に、特に最外郭表面の窒素含有量を深さ方向に対して相対的に高く分布させて、１９３ｎｍでの反射率の均一度を１％以内にすることが望ましい。
【００２９】
また金属膜１２０が、相異なる元素のうち一つ以上が変わる複数層膜構造を持つ場合に、金属膜１２０を構成する各薄膜のうち互いに接する薄膜に含まれている同じ元素の一つ以上が、互いに接する薄膜の界面で５ｎｍ以上の厚さに、１ａｔ％ないし５０ａｔ％の組成比変化を持って連続的に形成されることが望ましい。ハードマスク用ブランクマスクにおいて、金属膜１２０は、最終的なパターニング後に表面に露出される膜である。この時、元素の組成比が均一な金属膜の場合、光を遮光する遮光膜と、光の反射を低減させる反射防止膜とを少なくとも備えるため、遮光膜を成膜した後、反射防止膜の成膜による元素組成比の急激な変化によって、界面で残留応力が大きく発生する。また、段階的に形成される薄膜の界面（遮光膜と反射防止膜）の元素組成が互いに異なれば、薄膜密度の変化が発生し、ドライエッチング時にエッチング比が急激に変わることによってネッキング問題が発生する。このようなネッキングは、６５ｎｍ以上のＣＤでは、具現しようとするパターンＣＤと比較する時、ネッキングにより発生するＣＤ誤差が微小でウェーハの露光時に問題にならなかったが、６５ｎｍ以下のＣＤの具現時には、これによって欠陥などの問題点が現れる。
【００３０】
本発明では、薄膜の表面または内部に成分変化区間を形成することによって、薄膜の界面による急な組成比の変化及び薄膜密度の変化により発生する問題点を低減させることができる。この時、既存の段階的に形成された薄膜と比較する時、薄膜を形成する元素の変化比率が１ａｔ％以内ならば、薄膜応力及びドライエッチング比の変化が少なくなる。一方、薄膜を形成する元素の変化比率が５０ａｔ％以上ならば、物質間の残留応力が急変して、段階的に形成した薄膜と同じ問題点が発生する。したがって、金属膜１２０の内部に、金属膜１２０を構成する元素のうち一つ以上の元素成分の変化率が１ａｔ％ないし５０ａｔ％以内（さらに望ましくは、３ａｔ％ないし３０ａｔ％以内）の連続膜を少なくとも一層形成することが望ましい。
【００３１】
さらに、ネッキング及び応力は、具現しようとするパターンサイズが微細化することによって、さらに大きく発生する。したがって、このような問題を解決するために、金属膜１２０の形成時に成分変化区間を形成することによって、ネッキングと応力による欠陥問題を緩和できる。さらに、耐化学性、応力、薄膜密度のような特性を変更でき、これにより、薄膜特性の優秀なブランクマスクの製造が可能になる。
【００３２】
一方、金属膜１２０は、深さ方向へのエッチング率の変化が、少なくても一つ以上の区間で表面部分と比較する時に速いことが望ましい。金属膜１２０のドライエッチング時に発生するローディング効果を低減させるためには、薄膜の深さ方向にエッチング比が増大することが望ましい。これは、薄膜の厚さが深さ方向に存在して、ラジカルイオンとエッチングされる金属膜とが、深さ方向へ行くほど反応性が低くなるためである。したがって、垂直なパターン形成のためには、深さ方向へ行くほどエッチング比が増大することが望ましい。このようなエッチング比の制御のために、連続膜の形成時に窒素（Ｎ）、酸素（Ｏ）及び炭素（Ｃ）の元素比率を制御することで、エッチング比を速くまたは遅く制御できる。
【００３３】
前述したような連続膜を備える金属膜１２０の厚さ、表面での光学密度、耐化学性、残留応力、平坦度などの光学的、物理的、化学的特性は次の表に記載されている。
【００３４】
【表１】
2011232725.tif 000003
一方、本発明によるブランクマスク１００の金属膜１２０は、スパッタリングにより形成されうる。この時、金属膜１２０を形成するために使われるスパッタ・ターゲットは、モリブデンシリサイド（ＭｏＳｉ）、モリブデンタンタルシリサイド（ＭｏＴａＳｉ）、クロム（Ｃｒ）、タンタル（Ｔａ）、タングステン（Ｗ）、シリコン（Ｓｉ）、モリブデン（Ｍｏ）、チタン（Ｔｉ）、ルテニウム（Ｒｕ）から選択される１種以上の元素からなる。そして、モリブデンシリサイド（ＭｏＳｉ）ターゲットを使用する場合に、Ｍｏ：Ｓｉ＝２０ａｔ％：８０ａｔ％、Ｍｏ：Ｓｉ＝１０ａｔ％：９０ａｔ％などの組成比を持つターゲットを使用できる。また金属膜１２０が連続膜区間を含んで段階的に形成される時、基板と隣接した金属膜１２０部分を成膜するためのＭｏＳｉスパッタ・ターゲットには、１０ないし３０ａｔ％のＭｏが含まれていており、金属膜１２０の表面を形成するためのＭｏＳｉスパッタ・ターゲットには１０ａｔ％以下のＭｏが含まれることが望ましい。さらに、金属膜１２０は、ＤＣ反応性マグネトロンスパッタリング、ＲＦ反応性マグネトロンスパッタリング、ロング・スルー・スパッタリング（ＬＴＳ）、イオンビームスパッタリング法を利用して蒸着されうる。このようなスパッタリング時、アルゴン（Ａｒ）、ヘリウム（Ｈｅ）、ネオン（Ｎｅ）及びキセノン（Ｘｅ）からなる群から選択された１種またはこれらの混合物が不活性ガスとして使われうる。そして、反応性ガスとしては、酸素（Ｏ２）、窒素（Ｎ２）、一酸化炭素（ＣＯ）、二酸化炭素（ＣＯ２）、二酸化窒素（ＮＯ２）、一酸化窒素（ＮＯ）、亜酸化窒素（Ｎ２Ｏ）、アンモニア（ＮＨ３）及びメタン（ＣＨ４）からなる群から選択された１種またはこれらの混合物が使われうる。
【００３５】
また金属膜１２０をスパッタリング工程により形成する時、０．１ないし０．１５Ｐａ範囲の工程圧力下で、基板とターゲット間の距離を１００ｍｍ以上維持した状態で工程を進めることが望ましい。そして、スパッタリング工程の電力密度は０．６ないし１３Ｗ／ｍｍに設定し、基板加熱温度は５０ないし３００℃に設定することが望ましい。スパッタリング工程時に基板温度は、スパッタリングされた原子が基板に衝突するときに接着力に影響を与える。したがって、スパッタリング前に基板を加熱することによって基板と原子間の接着力を強化でき、複数層の場合、薄膜と薄膜間の接着力も増大する。しかし、加熱温度が５０度未満ならば、その温度が低くて基板と薄膜、薄膜と薄膜間の接着力効果が微小であり、３００℃以上である場合、薄膜の成膜途中及び成膜後に高い残留応力を表して平坦度が悪くなるという問題点を持つ。したがって、基板は５０℃ないし３００℃の範囲に加熱されることが望ましく、さらに望ましくは１００℃ないし３００℃に維持される。
【００３６】
ハードマスク膜１３０は単層または複数層で形成され、成分変化区間を備える。この時、ハードマスク膜１３０の厚さは５０ないし１５０Åであり、面抵抗は１ｋΩ／□以下であることが望ましい。また、ハードマスク膜１３０が複数層膜で形成される場合に、互いに隣接した薄膜の同じ元素の一つ以上が、隣接した薄膜の界面で５ｎｍ以上の厚さに１ａｔ％ないし５０ａｔ％の組成比変化を持って連続的に形成されることが望ましい。そして、ハードマスク膜１３０は、５ｎｍ以上の厚さを持つ窒素の含有量が連続的に変化する区間を少なくとも一つ備え、薄膜の深さ方向への密度変化が０．２ないし２。０ｇ／cm3であることが望ましい。またハードマスク膜１３０は、深さ方向へのエッチング率の変化が、少なくても一つ以上の区間で表面部分と比較する時に速いことが望ましい。またフッ素系または塩素系のドライエッチング時、ハードマスク膜１３０の下部に位置した金属膜１２０との選択比が５以上であることが望ましい。
【００３７】
一方、ハードマスク膜１３０を形成するために使われるスパッタ・ターゲットは、モリブデンシリサイド（ＭｏＳｉ）、モリブデンタンタルシリサイド（ＭｏＴａＳｉ）、クロム（Ｃｒ）、タンタル（Ｔａ）、タングステン（Ｗ）、シリコン（Ｓｉ）、モリブデン（Ｍｏ）、チタン（Ｔｉ）のうちから選択される１種以上の元素からなる。またハードマスク膜１３０は、ＤＣ反応性マグネトロンスパッタリング法を通じて形成され、この時、アルゴン（Ａｒ）、ヘリウム（Ｈｅ）、ネオン（Ｎｅ）及びキセノン（Ｘｅ）からなる群から選択された１種またはこれらの混合物が不活性ガスとして使われ、酸素（Ｏ２）、窒素（Ｎ２）、一酸化炭素（ＣＯ）、二酸化炭素（ＣＯ２）、二酸化窒素（ＮＯ２）、一酸化窒素（ＮＯ）、亜酸化窒素（Ｎ２Ｏ）、アンモニア（ＮＨ３）及びメタン（ＣＨ４）からなる群から選択された１種またはこれらの混合物が反応性ガスとして使われうる。
【００３８】
レジスト膜１４０は、強酸を含むレジスト物質で構成され、厚さは１，０００ないし２，０００Åに形成される。そして、レジスト膜１４０の下部に、レジスト膜１４０より高い濃度を持つ強酸を含む厚さ２００Å以下の有機薄膜が形成されることが望ましい。この時、レジスト膜１４０の下部に位置した有機薄膜は、露光工程の適用如何と関係なく現像液により現像される。そして、ハードマスク膜１３０の表面にコーティングされるレジスト物質は、化学増幅型レジストである。
【００３９】
図２は、本発明によるハードマスク用ブランクマスクの製造過程を図示したフローチャートである。図２を参照するに、６０２５サイズの透明基板１１０上に、ＨＩＰ方式で製造されたＭｏ：Ｓｉの組成比が１：９（すなわち、Ｍｏ：Ｓｉ＝１０ａｔ％：９０ａｔ％）のスパッタ・ターゲットを利用して、図３に示したようなロング・スルー・スパッタリング装備を適用して金属膜１２０を形成する（Ｓ２００）。金属膜１２０の蒸着時、工程条件は次の表に記載された通りである。
【００４０】
【表２】
2011232725.tif 000004
表２に記載されたような工程条件で５０秒間金属膜１２０に対する蒸着工程を行った後、１０秒間徐々に窒素の流入量を１．０→１．５→２．０（ｓｃｃｍ）のように連続的に変更して、蒸着される金属膜１２０内に成分変化区間を形成した。またプラズマを消していない状態で５．０→９．０→１３．０→９．０→５．０（ｓｃｃｍ）のように窒素の流入量を連続的に変更し、パワーは０．７→１．０→１．２→１．５（ｋＷ）に順次に増加させることによって、成分変化区間を形成した。このように製造された金属膜１２０に対して分析装備（ｎ＆ｋ社製のＡｎａｌｙｚｅｒ  １５１２ＲＴ装備）を利用して、光学密度及び反射率を１４８ｍｍ  ｓｑ．範囲で４９ポイントを測定し、厚さは、ＧＸＲ装備を利用して中心の１ポイントを測定した。測定結果、平均光学密度は１９３ｎｍ波長の露光光に対して３．０、光学密度の均一度は０．０２、平均反射率は１８．３％、反射率の均一度は０．５２％を表し、厚さは４８３Åを表して、ハードマスク用ブランクマスクの金属膜として優秀な特性を示した。
【００４１】
また、製造された金属膜１２０に対して、８５％の硫酸及び２３％のＳＣ−１（過酸化水素水：アンモニア水：超純水＝１：１：５）に２時間浸漬させた後、反射率変化を同じ分析装備を利用して評価した。その結果、１９３ｎｍ波長の露光光に対して、硫酸に０．１２％、ＳＣ−１に０．４２％の反射率変化を示し、金属膜として優秀な性能を示した。また、製造された金属膜１２０に対して、Ａｔｏｍｉｃ  Ｆｏｒｃｅ  Ｓｐｅｃｔｒｏｍｅｔｅｒ（ＡＦＭ）装備を利用して１μm×１μm領域の表面粗度を測定した結果、０．５３ｎｍＲａ値を示し、優秀な表面粗度特性を示した。
【００４２】
次いで、スパッタ・ターゲットをクロムターゲットに入れ替え、次の表に記載された工程条件により金属膜１２０の上部にハードマスク膜１３０を形成する（Ｓ２１０）。
【００４３】
【表３】
2011232725.tif 000005
表３に記載されたような工程条件で１０秒間ハードマスク膜１３０に対する蒸着工程を行った後、プラズマを消していない状態で二酸化窒素ガスの流入量を５．０→３．０→１．０（ｓｃｃｍ）のように順次に変更し、パワーは０．４→１．０→１．５（ｋＷ）に順次に増大させることによって、成分変化区間を形成した。このように製造されたハードマスク膜１３０の表面で、４ポイントプローブ装備を利用してハードマスク膜１３０の面抵抗を測定した結果、３２４Ω／□を示して優秀な面抵抗特性を持つことが確認できる。またＧＸＲ装備でハードマスク膜１３０の厚さを測定した結果１０６Åと確認され、以後製造されたハードマスク用ブランクマスクの組成比を分析するために、ＡＥＳ（Ａｕｇｅｒ  Ｅｌｅｃｔｒｏｎ  Ｓｐｅｃｔｒｏｍｅｔｅｒ）装備を利用して測定した。図４は、本発明による望ましい一実施形態のハードマスク膜の組成比分析結果を示したグラフである。図４を参照するに、本発明による望ましい一実施形態のハードマスク膜の組成比分析結果、ハードマスク膜が各原子の組成比が連続的に変わる区間を含んでいることが確認できる。
【００４４】
次いで、ハードマスク膜１３０の表面に強酸を含有する有機薄膜を、スピンコーティングにより１００Åの厚さに形成した後、ＦＥＰ−１７１ポジティブ化学増幅型レジスト物質を１５００Åの厚さにコーティングして、ハードマスク用ブランクマスクを製造する（Ｓ２２０）。このように製造されたハードマスク用ブランクマスクは、フォトマスク工程によりフォトマスクとして製造される。この時、５０ｋｅＶの電子ビームでブランクマスクに対して記録を行い、２．３８％のＴＨＭＡ現像液を利用して現像を行った後、ハードマスク膜１３０を塩素系ガスでエッチングする。次いで、再びレジスト膜１４０を除去した後、ハードマスク膜１３０をエッチングマスクとして金属膜１２０をエッチングする。ついで、ハードマスク膜１３０をクロムエッチング液を利用して除去してフォトマスクの製造を完了する。次いで、ＣＤ−ＳＥＭを利用して最終パターニングされた薄膜に対するＣＤを測定し、その結果、５０ｎｍのＣＤが現像されたことを確認することができた。
【００４５】
以下では、本発明によるハードマスク用ブランクマスクと、従来の段階的成膜技法により製造されたハードマスク用ブランクマスクとについての評価結果を説明する。評価のために下記の工程を行って、従来の段階的成膜技法によりブランクマスクを製作した。まず、６０２５サイズの透明基板上に、ＨＩＰ方式で製造されたＭｏ：Ｓｉの組成比が１：９（すなわち、Ｍｏ：Ｓｉ＝１０ａｔ％：９０ａｔ％）であるスパッタ・ターゲットを利用して、反応性ＤＣマグネトロンスパッタリング法を適用して金属膜を形成した。蒸着時に使われたパワーは０．７ｋＷ、アルゴン（Ａｒ）ガスの流入量は５ｓｃｃｍ、工程圧力は０．０５Ｐａ、工程時間は５５秒である。次いで、プラズマを消してアルゴンガスを５ｓｃｃｍ、窒素ガスを１０ｓｃｃｍの状態で１．５ｋＷのパワーで反射防止膜を形成した。このような工程条件により段階的に形成された薄膜に対して、光学密度及び反射率を、同じ測定装備により８ｍｍ  ｓｑ．範囲で４９ポイントを測定した。そしてＧＸＲ装備を利用して、中心の１ポイントに対して厚さを測定した。測定結果、従来の段階的な成膜技法により製造されたハードマスク用ブランクマスクに成膜された金属膜の平均光学密度は、１９３ｎｍ波長の露光光に対して３．０、光学密度の均一度は０．０３、平均反射率は１９．８％、反射率の均一度は１．１２％を表し、厚さは５１２Åを表して、ハードマスク用ブランクマスクの金属膜として使用するのに大きい問題点はなかった。
【００４６】
次いで、従来の段階的な成膜技法により製造されたハードマスク用ブランクマスクの金属膜に対して、８５℃の硫酸及び２３℃のＳＣ−１（過酸化水素水：アンモニア水：超純水＝１：１：５）に２時間浸漬した後、反射率の変化を測定した。その結果、硫酸に対して０．５２％、ＳＣ−１に対して０．８３％の反射率変化を表して、金属膜として優秀な性能を示したが、本発明によるハードマスク用ブランクマスクの連続膜を備える金属膜と比較する時、耐化学性特性が悪いことが分かった。また、従来の段階的な成膜技法により製造されたハードマスク用ブランクマスクの金属膜に対して、ＡＦＭ装備を利用して１μm×１μm領域の表面粗度を測定した結果、０．８３ｎｍＲａ値を示した。したがって、本発明による製造方法で製造されたハードマスク膜１３０と比較する時、表面粗度が低下したことが分かる。
【００４７】
次いで、スパッタ・ターゲットをクロムに入れ替え、アルゴンガスの流量を３ｓｃｃｍ、メタン（ＣＨ４）ガスの流量を０．１ｓｃｃｍ、そして、二酸化窒素ガスの流量を５ｓｃｃｍに設定し、０．４ｋＷのパワーと０．５Ｐａの圧力下で１２秒間、従来の段階的な成膜技法により製造されたハードマスク用ブランクマスクの金属膜上部にハードマスク膜を蒸着した。このように製造された従来のハードマスク用ブランクマスクのハードマスク膜表面で、４ポイントプローブ装備を利用して測定した薄膜の面抵抗は４０２Ω／□で良好であり、ＧＸＲで測定したハードマスク膜の厚さは１１６Åを表した。
【００４８】
以上、本発明の望ましい実施形態について図示して説明したが、本発明は前述した特定の望ましい実施形態に限定されず、特許請求の範囲で請求する本発明の要旨を逸脱せず、当業者ならば多様な変形実施が可能であるということを理解でき、かかる変更は特許請求の範囲に記載の範囲内にある。
【産業上の利用可能性】
【００４９】
本発明は、ブランクマスク、フォトマスク関連の技術分野に好適に用いられる。
【符号の説明】
【００５０】
１００  ハードマスク用ブランクマスク
１１０  透明基板
１２０  金属膜
１３０  ハードマスク膜
１４０  レジスト膜
【図１】
2011232725.tif 000006
【図２】
2011232725.tif 000007
【図３】
2011232725.tif 000008
【図４】
2011232725.tif 000009